(57)【特許請求の範囲】
【請求項１】
セメント１００重量部に対して、ＪＡＳＳ１５Ｍ−１０３の条件にて、セメント、減水剤、増粘剤、骨材及び水からなるモルタルのフロー値を測定した場合に、練り混ぜ直後のフロー値よりも３０分後のフロー値が増大する減水剤０．０２〜１重量部と、練り混ぜ後のフロー値が増大することのない減水剤０．０２〜１．５重量部、並びにセルロース誘導体０．０２〜２．１重量部及び水溶性天然高分子０．０１〜１．１重量部を含有し、（練り混ぜ直後のフロー値よりも３０分後のフロー値が増大する減水剤）／（練り混ぜ後のフロー値が増大することのない減水剤）の重量比が０．１〜２であるモルタル。
【発明の詳細な説明】
【０００１】
【発明の属する技術分野】
本発明は、可使時間が長く、しかも材料分離が起こらず、施工性に優れたモルタルに関する。
【０００２】
【従来の技術】
セルフレベリング材、グラウト材、左官材等のモルタルは、良好な施工性を有することが必要であり、このためには、モルタルを練り混ぜてから、ある一定の時間が経過するまでは、施工可能な軟度を有していることが重要である（可使時間の確保）。可使時間を確保するため、一般に、減水剤を添加して軟度を付与したり、硬化を遅延させることが行われている。
しかし、用いる減水剤によっては、過剰なブリーディングや材料分離によりモルタル表面の仕上りが悪くなる場合があったり、鏝押えの時間が十分に確保できず、打ち継ぎ部の一体化が困難になる場合がある。
【０００３】
このため、減水剤を用いて軟度が大きくなったモルタルには、過剰なブリーディングや材料分離を抑えるため、一般に増粘剤が用いられている。
しかし、用いる増粘剤によっては、過剰なブリーディングや材料分離は抑えられるものの、粘性が高く、施工性が悪くなる場合があり、また、施工性に悪影響は与えないものの増粘効果が低く、十分にブリーディングや材料分離を抑えることができない場合もあり、十分満足できるものではなかった。
【０００４】
【発明が解決しようとする課題】
従って、本発明の目的は、可使時間が長く、しかも材料分離が起こらず、施工性に優れたモルタルを提供することにある。
【０００５】
【課題を解決するための手段】
かかる実情において、本発明者らは鋭意研究を行なった結果、特定の２種の減水剤を組合わせるか、及び／又は特定の２種の増粘剤を組合わせて用いれば、十分な可使時間が確保され、その間の軟度は一定で、しかも材料分離が起こらず、施工性に優れたモルタルが得られることを見出し、本発明を完成した。
【０００６】
すなわち、本発明は、ＪＡＳＳ１５Ｍ−１０３の条件にて、セメント、減水剤、増粘剤、骨材及び水からなるモルタルのフロー値を測定した場合に、練り混ぜ直後のフロー値よりも３０分後のフロー値が増大する減水剤と、練り混ぜ後のフロー値が増大することのない減水剤とを含有するモルタルを提供するものである。
【０００７】
また、本発明は、セルロース誘導体及び水溶性天然高分子を含有するモルタルを提供するものである。
【０００８】
また、本発明は、ＪＡＳＳ１５Ｍ−１０３の条件にて、セメント、減水剤、増粘剤、骨材及び水からなるモルタルのフロー値を測定した場合に、練り混ぜ直後のフロー値よりも３０分後のフロー値が増大する減水剤と、練り混ぜ後のフロー値が増大することのない減水剤、並びにセルロース誘導体及び水溶性天然高分子を含有するモルタルを提供するものである。
【０００９】
【発明の実施の形態】
本発明のモルタルは、ＪＡＳＳ１５Ｍ−１０３の条件にて、セメント、減水剤、増粘剤、骨材及び水からなるモルタルのフロー値を測定した場合に、練り混ぜ直後のフロー値よりも３０分後のフロー値が増大する減水剤と、練り混ぜ後のフロー値が増大することのない減水剤とを含有するものである。
本発明において、用いる減水剤がいずれのものかは、セメント１００重量部、減水剤０．２〜１重量部、増粘剤０．２５重量部、骨材１５０重量部及び水５６重量部からなるモルタルのフロー値を測定し、そのフロー値の変動により、決定される。
【００１０】
このような、練り混ぜ直後のフロー値よりも３０分後のフロー値が増大する減水剤としては、例えば太平洋セメント社製コアフローＮＦ-１００（末端スルホン基を有するポリカルボン酸基含有多元ポリマー）、ＳＫＷ社製メルフラックス１６４１Ｆ（ポリエーテルカルボン酸）、花王社製マイティ２１Ｐ（カルボキシル基含有ポリエーテル系化合物）等が挙げられる。
また、練り混ぜ後のフロー値が増大することのない減水剤としては、例えばＳＫＷ社製メルフラックスＰＰ１００Ｆ（ポリエチレングリコール基グラフト重合体）、メルメントＦ１０Ｍ（メラミンスルホン酸系縮合物）、花王社製マイティ１００（ナフタレンスルホン酸塩ホルムアルデヒド縮合物）、第一工業製薬社製セルフロー１１０Ｐ（ポリアルキルアリルスルフォン酸塩）等が挙げられる。
【００１１】
練り混ぜ直後のフロー値よりも３０分後のフロー値が増大する減水剤は、セメント１００重量部に対して０．０２〜１重量部、特に０．０５〜０．６重量部配合するのが、可使時間が長く、しかも硬化時間が速いので好ましい。
また、練り混ぜ後のフロー値が増大することのない減水剤は、セメント１００重量部に対して０．０２〜１．５重量部、特に０．１〜１．３重量部配合するのが、可使時間が長く、しかも硬化時間が速いので好ましい。
さらに、これらの減水剤の混合割合は、（練り混ぜ直後のフロー値よりも３０分後のフロー値が増大する減水剤）／（練り混ぜ後のフロー値が増大することのない減水剤）の重量比が０．１〜２、特に０．１〜１であるのが、フロー値の変動が小さいので好ましい。
【００１２】
また、本発明のモルタルは、セルロース誘導体及び水溶性天然高分子を含有するものである。
ここで、セルロース誘導体としては、例えばメチルセルロース、カルボキシメチルセルロース、メチルヒドロキシプロピルセルロース、ヒドロキシエチルセルロース、ヒドロキシエチルメチルセルロース、ヒドロキシプロピルセルロース、セルロース硫酸エステル等の水溶性セルロース誘導体が挙げられる。
【００１３】
また、水溶性天然高分子としては、例えばペクチン、カゼイン、ゼラチン、アルブミン等の蛋白質；アラビアガム、トララントガム、カラヤガム等の樹脂多糖類；タマリンドガム、グアーガム、タラガム、ローカストビーンガム等の種子多糖類；アルギン酸塩、アルギン酸プロピルグリコールエステル、カラギーナン、ファーセルラン、寒天等の海草多糖類；ハイメトキシペクチン、ローメトキシペクチン等の植物多糖類；生デンプン、デキストリンブリティッシュガム、酸化デンプン、エーテル化又はエステル化デンプン等のデンプン類；ウェラムガム、キサンタンガム、プルラン、グルカン等の微生物多糖類；キチン、キトサン等のアミノ酸多糖類；コンドロイチン硫酸、ヒアルロン酸等のムコ多糖類などが挙げられる。
【００１４】
セルロース誘導体は、セメント１００重量部に対して０．０２〜２．１重量部、特に０．１〜１．５重量部配合するのが、硬化時間が速く、しかも表面状態も良好であり好ましい。
また、水溶性天然高分子は、セメント１００重量部に対して１．１重量部以下、特に０．０１〜０．５重量部配合するのが、硬化時間が速く、しかも表面状態も良好であり好ましい。
さらに、セルロース誘導体及び水溶性天然高分子の混合割合は、水溶性天然高分子／セルロース誘導体の重量比が１未満であるのが、表面状態が良好であるので好ましい。
【００１５】
本発明のモルタルにおいては、前記の２種の減水剤とともに、前記セルロース誘導体及び水溶性天然高分子を組合わせて用いることもでき、可使時間内での流動性が一定し、施工性により優れるので好ましい。
【００１６】
また、本発明のモルタルには、セメント、石膏を配合することができる。
セメントとしては、普通ポルトランドセメント、早強ポルトランドセメント等のポルトランドセメントや、高炉セメント、シリカセメント、フライアッシュセメント、アルミナセメント等が挙げられる。
セメントは、モルタルの水を除いた全組成中に１０〜６０重量％、特に２５〜５０重量％配合するのが、良好な作業性及び十分な強度が得られるので好ましい。
また、石膏としては、無水石膏、半水石膏、二水石膏等が挙げられる。石膏は、モルタルの水を除いた全組成中に０〜３０重量％、特に２〜２０重量％配合するのが、良好な作業性が得られるので好ましい。
【００１７】
また、本発明のモルタルには、硬化促進剤及び硬化遅延剤を配合することができる。
硬化促進剤としては、例えば炭酸リチウム、塩化リチウム、硫酸リチウム、硝酸リチウム等の無機酸塩；酢酸リチウム、酒石酸リチウム、クエン酸リチウム等の有機酸塩；水酸化ナトリウム、水酸化カリウム、水酸化カルシウム等のアルカリ金属又はアルカリ土類金属の水酸化物などが挙げられ、特に炭酸リチウムが好ましい。硬化促進剤は、セメント１００重量部に対して０．０２〜２．５重量部、特に０．０４〜１．５重量部配合するのが、可使時間が長く、しかも硬化が速いので好ましい。
【００１８】
また、硬化遅延剤としては、例えば酒石酸、クエン酸、リンゴ酸、グルコン酸等のオキシカルボン酸や、リン酸、ホウ酸又はこれらのアルカリ金属塩（リチウム塩を除く）、アルカリ土類金属塩などが挙げられる。硬化遅延剤は、セメント１００重量部に対して０．０４〜２．５重量部、特に０．０４〜１．５重量部配合するのが、可使時間が長く十分な流動性が得られ、しかも硬化が速いので好ましい。
【００１９】
本発明のモルタルには、前記以外に、通常のモルタルに用いられる成分、例えば水和膨張性物質、無機粉末、骨材、繊維、保水剤、顔料、収縮低減剤、界面活性剤、消泡剤、防水剤、防錆剤、作業性改善剤、分離防止剤、撥水剤、ＡＥ剤、白華防止剤、水等を適宜配合することができる。
【００２０】
【発明の効果】
本発明のモルタルは、可使時間が長く、しかも材料分離が起こらず、施工性に優れたものである。
【００２１】
【実施例】
次に、実施例を挙げて本発明を更に詳細に説明するが、本発明はこれらにより何ら制限されるものではない。
【００２２】
参考例１
表１に示す組成のモルタルを常法により製造した。得られたモルタルについて、練り混ぜ直後（０分）、３０分及び６０分後のフロー値を、ＪＡＳＳ１５Ｍ−１０３の規定に従って測定した。結果を表２に示す。
【００２３】
【表１】
0004584494.tif 000002
【００２４】
【表２】
0004584494.tif 000003
【００２５】
表２の結果より、減水剤Ａ−１及びＡ−２は、ＪＡＳＳ１５Ｍ−１０３の条件にて、セメント、減水剤、増粘剤、骨材及び水からなるモルタルのフロー値を測定した場合に、練り混ぜ直後のフロー値よりも３０分後のフロー値が増大する減水剤であり、減水剤Ｂ−１、Ｂ−２及びＢ−３は、練り混ぜ後のフロー値が増大することのない減水剤であることが確認された。
【００２６】
実施例１〜２、比較例１〜２
表３に示す組成のモルタルを常法により製造した。得られたモルタルについて、以下の方法により、フロー値、分離の有無、及びヒーリングテストを評価した。結果を表４に示す。
【００２７】
（評価方法）
（１）フロー値：
練り混ぜ直後（０分）、３０分、６０分及び９０分後のフロー値を、ＪＡＳＳ１５Ｍ−１０３の規定に従って測定した。
【００２８】
（２）分離の有無：
フロー測定時毎にモルタル性状を目視により観察した。ブリーディング水の発生有無及びモルタルの広がりの状態により、ブリーディング水が１回でも発生した場合や、モルタルの広がりがきれいな円形でなく、外周がいびつな形状を１回でも示した場合に、その水準を分離有りと判断した。
【００２９】
（３）ヒーリングテスト：
練り混ぜ９０分経過時のフロー測定後の円形に広がったモルタルを、モルタルナイフを用いて左右対称に半円２つに切れ目を入れ、モルタルの流動性によりもとの形状に戻るか否かを観察し、以下の基準により評価した。
◎：切れ目がもとの形状に戻った。
○：ほぼもとの形状に戻った。
×：もとの形状に戻らなかった。
【００３０】
【表３】
0004584494.tif 000004
【００３１】
【表４】
0004584494.tif 000005
【００３２】
表４の結果より、本発明のモルタルは、十分な流動性が確保され、材料分離が起こらず、施工性に優れたものであった。これに対し、比較例１では、フロー値の変動が非常に大きく、材料分離も認められた。また、比較例２では、９０分後の流動性が不足し、材料分離も認められた。
【００３３】
実施例３〜４、比較例３〜４
表５に示す組成のモルタルを常法により製造し、実施例１と同様にして、フロー値、分離の有無、及びヒーリングテストを評価した。結果を表６に示す。
【００３４】
【表５】
0004584494.tif 000006
【００３５】
【表６】
0004584494.tif 000007
【００３６】
表６の結果より、本発明のモルタルは、十分な流動性が確保され、材料分離が起こらず、施工性に優れたものであった。これに対し、比較例３では、フロー値の変動が非常に大きく、材料分離も認められた。また、比較例４では、６０分後の流動性が不足した。
【００３７】
実施例５
表７に示す組成のモルタルを常法により製造し、実施例１と同様にして、フロー値、分離の有無、及びヒーリングテストを評価した。結果を表８に示す。
【００３８】
【表７】
0004584494.tif 000008
【００３９】
【表８】
0004584494.tif 000009
【００４０】
表８の結果より、本発明のモルタルは、十分な流動性が確保され、しかも流動性が一定であり、材料分離も起こらず、施工性に優れたものであった。